(57)【要約】【課題】酸素バリア性や保香性のほかに高防湿性を有するバッグインボックス用の内装袋を提供すること。【解決手段】外側フィルム（１０）と内側フィルム（２０）を二枚重ねた二重フィルムの周縁をヒートシールして収納部（４）を形成させ、二重フィルムの一部に外部と収納部とを導通する注出口栓（５）を熱融着させたバッグインボックス用内装袋（１）において、外側フィルム（１０）は、透湿度０．１ｇ／ｍ2／ｄａｙ以下の無機酸化物蒸着透明プラスチックフィルム（１１）とナイロンフィルム（１２）からなる積層フィルム若しくは透湿度０．１ｇ／ｍ2／ｄａｙ以下の無機酸化物蒸着透明プラスチックフィルム（１１）とポリエチレンフィルム（１３）からなる積層フィルムの内側にポリエチレン樹脂層（１５）をニーラム法により積層した三層構成の複合フィルムからなる。【選択図】図１
2008074429.tif 000002
【特許請求の範囲】
【請求項１】
外側フィルムと内側フィルムを二枚重ねた二重フィルムの周縁をヒートシールして収納部を形成させ、二重フィルムの一部に外部と収納部とを導通する注出口栓を熱融着させたバッグインボックス用内装袋において、
前記外側フィルムは、透湿度０．１ｇ／ｍ2／ｄａｙ以下の無機酸化物蒸着透明プラスチックフィルムとナイロンフィルムからなる積層フィルム若しくは透湿度０．１ｇ／ｍ2／ｄａｙ以下の無機酸化物蒸着透明プラスチックフィルムとポリエチレンフィルムからなる積層フィルムの内側にポリエチレン樹脂層をニーラム法により積層した三層構成の複合フィルムからなることを特徴とする高防湿性を有するバッグインボックス用内装袋。
【請求項２】
前記外側フィルムは、透湿度０．１ｇ／ｍ2／ｄａｙ以下の無機酸化物蒸着透明プラスチックフィルムとナイロンフィルムからなる積層フィルムのナイロンフィルム側にポリエチレン樹脂層をニーラム法により積層した三層構成の複合フィルムからなることを特徴とする、請求項１記載の高防湿性を有するバッグインボックス用内装袋。
【請求項３】
前記外側フィルムを構成する透湿度０．１ｇ／ｍ2／ｄａｙ以下の無機酸化物蒸着透明プラスチックフィルムとナイロンフィルム、若しくは透湿度０．１ｇ／ｍ2／ｄａｙ以下の無機酸化物蒸着透明プラスチックフィルムとポリエチレンフィルムの積層は、二液反応型のポリウレタン系接着剤を用いてドライラミネート法により行われることを特徴とする、請求項１又は２記載の高防湿性を有するバッグインボックス用内装袋。
【発明の詳細な説明】
【技術分野】
【０００１】
本発明は、バッグインボックス用の内装袋に関するものであり、特には、一斗缶に替わる高防湿性を有するフィルムタイプの業務用バッグインボックス用内装袋に関する。
【背景技術】
【０００２】
従来、業務用食用油の容器としては金属製の一斗缶が使用されている。金属製の一斗缶は廃棄の問題があり、また、内容物である食用油を注出しにくいという問題がある。
【０００３】
一方近時、内装に液体を収納するためのプラスチックフィルムを２〜３枚重ねて袋状にヒートシールした内袋を使用し、外装に輸送や保管時の強度や形状を保持するためにダンボール箱を使用したプラスチックフィルムとダンボール箱の組み合わせ容器がバッグインボックスとして流通している。バッグインボックスは、使用後、内袋と外箱とを分離することが極めて容易であり廃棄の問題の少なくリサイクルが可能な容器として注目されている。
【０００４】
そして、業務用の一般飲料や清酒等のアルコール類、クリーム等にはバッグインボックスが使用されている。内袋には透明蒸着ナイロンフィルムやＫコートナイロンが用いられており、酸素バリア性や保香性はクリアしている（例えば、特許文献１参照）。
【０００５】
上記先行技術文献を示す。
【特許文献１】実開平６−６１７６０号公報。
【０００６】
しかしながら食用油に関しては、酸素バリア性や保香性のほかに高防湿性を必要とするため、バッグインボックスには採用されていなかった。
【発明の開示】
【発明が解決しようとする課題】
【０００７】
本発明は、バッグインボックス用の内装袋に関する以上のような問題に鑑みてなされたもので、酸素バリア性や保香性のほかに高防湿性を有するバッグインボックス用の内装袋を提供することを課題とする。
【課題を解決するための手段】
【０００８】
本発明の請求項１の発明は、外側フィルムと内側フィルムを二枚重ねた二重フィルムの周縁をヒートシールして収納部を形成させ、二重フィルムの一部に外部と収納部とを導通する注出口栓を熱融着させたバッグインボックス用内装袋において、前記外側フィルムは、
透湿度０．１ｇ／ｍ2／ｄａｙ以下の無機酸化物蒸着透明プラスチックフィルムとナイロンフィルムからなる複合フィルム若しくは透湿度０．１ｇ／ｍ2／ｄａｙ以下の無機酸化物蒸着透明プラスチックフィルムとポリエチレンフィルムからなる複合フィルムの内側にポリエチレン樹脂層をニーラム法により積層した三層構成の複合フィルムからなることを特徴とする高防湿性を有するバッグインボックス内装袋である。
【０００９】
ここで、透湿度０．１ｇ／ｍ2／ｄａｙ以下の無機酸化物蒸着透明プラスチックフィルムとは、ポリエチレンテレフタレートフィルムの片面に酸化アルミニウム、酸化ケイ素等の無機化合物の透明な蒸着薄膜層を二層設けたものをいう。
【００１０】
このように請求項１記載の発明によれば、外側フィルムと内側フィルムを二枚重ねた二重フィルムの周縁をヒートシールして収納部を形成させ、二重フィルムの一部に外部と収納部とを導通する注出口栓を熱融着させたバッグインボックス用内装袋において、前記外側フィルムは、透湿度０．１ｇ／ｍ2／ｄａｙ以下の無機酸化物蒸着透明プラスチックフィルムとナイロンフィルムからなる複合フィルム若しくは透湿度０．１ｇ／ｍ2／ｄａｙ以下の無機酸化物蒸着透明プラスチックフィルムとポリエチレンフィルムからなる複合フィルムの内側にポリエチレン樹脂層をニーラム法により積層した三層構成の複合フィルムからなるので、透湿度０．１ｇ／ｍ2／ｄａｙ以下の無機酸化物蒸着透明プラスチックフィルムにより高防湿性が付与される。
【００１１】
また、請求項２の発明は、請求項１の発明において、前記外側フィルムは、透湿度０．１ｇ／ｍ2／ｄａｙ以下の無機酸化物蒸着透明プラスチックフィルムとナイロンフィルムからなる積層フィルムのナイロンフィルム側にポリエチレン樹脂層をニーラム法により積層した三層構成の複合フィルムからなることを特徴とする、高防湿性を有するバッグインボックス用内装袋である。
【００１２】
このように請求項２の発明によれば、外側フィルムに、透湿度０．１ｇ／ｍ2／ｄａｙ以下の無機酸化物蒸着透明プラスチックフィルムとナイロンフィルムからなる積層フィルムのナイロンフィルム側にポリエチレン樹脂層をニーラム法により積層した三層構成の複合フィルムを用いることにより、落下による破袋や輸送時の振動によるピンホールの発生を押さえることができる。
【００１３】
また、請求項３の発明は、請求項１又は２の発明において、前記外側フィルムを構成する透湿度０．１ｇ／ｍ2／ｄａｙ以下の無機酸化物蒸着透明プラスチックフィルムとナイロンフィルム、若しくは透湿度０．１ｇ／ｍ2／ｄａｙ以下の無機酸化物蒸着透明プラスチックフィルムとポリエチレンフィルムの積層は、二液反応型のポリウレタン系接着剤を用いてドライラミネート法により行われることを特徴とする、高防湿性を有するバッグインボックス用内装袋である。
【００１４】
このように請求項３の発明によれば、外側フィルムを構成する透湿度０．１ｇ／ｍ2／ｄａｙ以下の無機酸化物蒸着透明プラスチックフィルムとナイロンフィルム、若しくは透湿度０．１ｇ／ｍ2／ｄａｙ以下の無機酸化物蒸着透明プラスチックフィルムとポリエチレンフィルムの積層は、二液反応型のポリウレタン系接着剤を用いてドライラミネート法により行われるので、積層フィルムのラミネート強度の劣化を防ぐことができる。
【発明の効果】
【００１５】
このように本発明によれば、酸素バリア性や保香性のほかに高防湿性を有する耐落下性や耐ピンホール性に優れたバッグインボックス用内装袋ができる。
【発明を実施するための最良の形態】
【００１６】
本発明を一実施形態に基づいて以下に詳細に説明する。
本発明のバッグインボックス用内装袋は、例えば、図１に示すように外側フィルム（１０）と内側フィルム（２０）を二枚重ねた二重フィルム（２）の周縁（３）をヒートシールして収納部（４）を形成させ、二重フィルムの一部に外部と収納部とを導通する注出口栓（５）を熱融着させたバッグインボックス用内装袋（１）である。
【００１７】
そして、外側フィルム（１０）は、透湿度０．１ｇ／ｍ2／ｄａｙ以下の無機酸化物蒸着透明プラスチックフィルム（１１）とナイロンフィルム（１２）からなる積層フィルム（１４）、若しくは透湿度０．１ｇ／ｍ2／ｄａｙ以下の無機酸化物蒸着透明プラスチックフィルム（１１）とポリエチレンフィルム（１３）からなる積層フィルム（１４ａ）の
内側にニーラム法によりポリエチレン樹脂層（１５）を積層した三層構成の複合フィルムからなるものである
外側フィルム（１０）を構成する透湿度０．１ｇ／ｍ2／ｄａｙ以下の無機酸化物蒸着透明プラスチックフィルム（１１）とナイロンフィルム（１２）、若しくは透湿度０．１ｇ／ｍ2／ｄａｙ以下の無機酸化物蒸着透明プラスチックフィルム（１１）とポリエチレンフィルム（１３）の積層は、二液反応型のポリウレタン系接着剤（図示せず）を用いてドライラミネート法により行うと良い。
【００１８】
内側フィルム（２０）としては、ポリエチレンフィルム単体が用いられる。二重フィルム（２）のうち、三層構成の複合フィルムを外側に位置させ外側フィルム（１０）とし、ポリエチレンフィルム単体を内側に位置させ、内側フィルム（２０）とするのは、内容物による複合フィルムのラミネート強度の劣化を防ぐためである。
【００１９】
以下実施例により本発明をさらに詳細に説明する。
【実施例１】
【００２０】
厚さ１２μｍのポリエチレンテレフタレートフィルム上に酸化アルミニウムの透明な蒸着薄膜を二層に設けた蒸着フィルム（１１）と厚さ１５μｍの両面処理ナイロンフィルム（１２）（エンブレムＯＮＢＣ  ユニチカ株式会社製）とを二液反応型のポリウレタン系接着剤を介してドライラミネート法により貼り合わせ（接着剤塗布量  ３ｇ／ｍ2  ）、積層フィルム（１４）を作製した。
【００２１】
さらにこの積層フィルム（１４）のナイロンフィルム面に押出機を用いてニーラム法により厚さ５５μｍのポリエチレン樹脂層（１５）（ミラソン４０１ＰＣ／Ｐ０４８０  三井住友ポリオレフィン株式会社製）を形成させ、〔外側〕透湿度０．１ｇ／ｍ2／ｄａｙ以下の無機酸化物蒸着透明プラスチックフィルム１２μｍ（１１）／ナイロンフィルム１５μｍ（１２）／ポリエチレン樹脂層（１５）５５μｍ〔内側〕からなる三層構成の複合フィルムを作製し、外側フィルム（１０）とした。
【００２２】
この外側フィルムのポリエチレン樹脂層（１５）面に、別に準備した内側フィルム（２０）である厚さ７５μｍのポリエチレンフィルム（出光ユニテック株式会社製）を重ねて、バッグインボックス内装袋用の製袋機で外側フィルムの透湿度０．１ｇ／ｍ2／ｄａｙ以下の無機酸化物蒸着透明プラスチックフィルム（１１）側を外側にして４５０ｍｍ×４８０ｍｍの大きさの二重袋に製袋し、実施例１のバッグインボックス用の内装袋を得た。
【実施例２】
【００２３】
実施例１と同じ厚さ１２μｍの透湿度０．１ｇ／ｍ2／ｄａｙ以下の無機酸化物蒸着透明プラスチックフィルム（１１）の外側面に厚さ３５μｍ、内側に厚さ５５μｍのポリエチレン樹脂層をミラソン４０１ＰＣ／Ｐ０４８０（三井住友ポリオレフィン株式会社製）を用いてニーラム法により貼り合わせ、〔外側〕ポリエチレン樹脂層（１５）３５μｍ／透湿度０．１ｇ／ｍ2／ｄａｙ以下の無機酸化物蒸着透明プラスチックフィルム（１１）１２μｍ／ポリエチレン樹脂層（１５）５５μｍ〔内側〕からなる三層構成の複合フィルムを作製し、外側フィルム（１０）とした。
【００２４】
実施例１と同様に、この外側フィルムの厚さ５５μｍのポリエチレン樹脂層（１５）面に、別に準備した内側フィルム（２０）である厚さ７５μｍのポリエチレンフィルム（出光ユニテック株式会社製）を重ねて、バッグインボックス内装袋用の製袋機で外側フィルムの厚さ３５μｍのポリエチレン樹脂層（１５）面側を外側にして４５０ｍｍ×４８０ｍｍの大きさの二重袋に製袋し、実施例２のバッグインボックス用の内装袋を得た。
【実施例３】
【００２５】
透湿度０．１ｇ／ｍ2／ｄａｙ以下の無機酸化物蒸着透明プラスチックフィルム（１１）と両面処理ナイロンフィルム（１２）の積層順序を変えた以外は実施例１と同様にして、〔外側〕ナイロンフィルム１５μｍ（１２）／透湿度０．１ｇ／ｍ2／ｄａｙ以下の無機酸化物蒸着透明プラスチックフィルム１２μｍ（１１）／ポリエチレン樹脂層（１５）５５μｍ〔内側〕からなる三層構成の複合フィルムを作製し、外側フィルム（１０）とした。
【００２６】
この外側フィルムのポリエチレン樹脂層（１５）面に、別に準備した内側フィルム（２０）である厚さ７５μｍのポリエチレンフィルム（出光ユニテック株式会社製）を重ねて、バッグインボックス内装袋用の製袋機で外側フィルムの透湿度０．１ｇ／ｍ2／ｄａｙ以下の無機酸化物蒸着透明プラスチックフィルム（１１）側を外側にして４５０ｍｍ×４８０ｍｍの大きさの二重袋に製袋し、実施例３のバッグインボックス用の内装袋を得た。
【００２７】
以下の二つの実施例は比較例としての実施例である。
【実施例４】
【００２８】
透湿度０．１ｇ／ｍ2／ｄａｙ以下の無機酸化物蒸着透明プラスチックフィルムを、ポリエチレンテレフタレートフィルムの片面に酸化アルミニウムの透明な蒸着薄膜層を設けた蒸着プラスチックフィルムに変えた以外は実施例１と同様の材料、方法を用いて〔外側〕無機酸化物蒸着プラスチックフィルム１２μｍ／ナイロンフィルム１５μｍ／ポリエチレン樹脂層５５μｍ〔内側〕からなる三層構成の複合フィルムを作製し、外側フィルムとした。
【００２９】
この外側フィルムに実施例１と同じ内側フィルムを重ね、実施例１と同様に４５０ｍｍ×４８０ｍｍの大きさの二重袋に製袋し、実施例４のバッグインボックス用の内装袋を得た。
【実施例５】
【００３０】
厚さ１５μｍのＫナイロンフィルム（エンブレムＤＣＴ  ユニチカ株式会社製）の外側面に厚さ３５μｍ、内側に厚さ５５μｍのポリエチレン樹脂層をミラソン４０１ＰＣ／Ｐ０４８０（三井住友ポリオレフィン株式会社製）を用いてニーラム法により貼り合わせ、〔外側〕ポリエチレン樹脂層３５μｍ／Ｋナイロンフィルム１５μｍ／ポリエチレン樹脂層５５μｍ〔内側〕からなる三層構成の複合フィルムを作製し、外側フィルムとした。
【００３１】
実施例１と同様に、この外側フィルムの厚さ５５μｍのポリエチレン樹脂層面に、別に準備した内側フィルム（２０）である厚さ７５μｍのポリエチレンフィルム（出光ユニテック株式会社製）を重ねて、バッグインボックス内装袋用の製袋機で外側フィルムの厚さ３５μｍのポリエチレン樹脂層面側を外側にして４５０ｍｍ×４８０ｍｍの大きさの二重袋に製袋し、実施例５のバッグインボックス用の内装袋を得た。
【００３２】
このようにして作製した実施例１〜５のバッグインボックス用の内装袋の各々について、８．６リットルの食用油（エコナ  花王株式会社製）を充填し、５０°Ｃの恒温漕に２週間保存した後、以下に記す物性評価を行った。その結果を表１に示す。
【００３３】
物性評価項目とその条件
・防湿性        ‥  ４０℃  ９０％の条件でＭＯＣＯＮ法により測定。
・内容物の劣化  ‥  色の変化、調理時の不具合等を総合的に評価する。〇は使用可能、
×は使用不可能。
・落下強度      ‥  縦２５０ｍｍ×横２７０ｍｍ×高さ２００ｍｍの大きさのダンボー
ル箱に保存したサンプルを入れて、１２０ｃｍの高さから１０回落下させて内装袋に破
袋が発生してないかを観察評価する。◎は非常に良好、○は良好。
・振動試験      ‥  縦２５０ｍｍ×横２７０ｍｍ×高さ２００ｍｍの大きさのダンボー
ル箱に保存したサンプルを入れて、振動加速度  ２．５Ｇ、振動周波数  ５〜５０Ｈｚ
、
振動時間  ３０分の条件で垂直振動させて内装袋にピンホールが発生していないかを観
察評価する。◎は非常に良好、○は良好。
【００３４】
【表１】
2008074429.tif 000003
表１からわかるように、本発明の実施例１〜３の内装袋に関しては、内容物の食用油が劣化することなく、落下や振動などの物理的強度も充分なバッグインボックス用内装袋を得ることができた。防湿性が内容物である食用油の品質に影響しやすいことがわかる。
【図面の簡単な説明】
【００３５】
【図１】本発明のバッグインボックス用内装袋の一実施例を示す、（ａ）は平面説明図であり、（ｂ）は（ａ）のＡ−Ａ‘線断面説明図である。
【図２】（ａ）〜（ｃ）は、内装袋を構成する二重フィルムの層構成の一実施例を模式的に示す、断面説明図である。
【符号の説明】
【００３６】
１‥‥バッグインボックス用内装袋
２‥‥二重フィルム
３‥‥周縁、ヒートシール
４‥‥収納部
５‥‥注出口栓
１０‥‥外側フィルム
１１‥‥透湿度０．１ｇ／ｍ2／ｄａｙ以下の無機酸化物蒸着透明プラスチックフィル
ム
１２‥‥ナイロンフィルム
１３‥‥ポリエチレンフィルム
１４‥‥積層フィルム
１５‥‥ポリエチレン樹脂層
２０‥‥内側フィルム
【図１】
2008074429.tif 000004
【図２】
2008074429.tif 000005